(57)【要約】  少なくとも１つのコア糸（Ｂ）の複数の周方向巻線（Ｅ１、Ｅ２、Ｅ３）を含み、各コア糸（Ｂ）が、有機コア母材に埋め込まれたコアマルチフィラメント織物繊維を含むコア（３０）と、有機外側層母材に埋め込まれた外側層マルチフィラメント織物繊維を含む単一外側層糸（Ｅ）を含み、外側層糸（Ｅ）がコア（３０）の回りに巻かれた外側層（Ｃ１）とを含むタイヤ（１０）のためのビードワイヤ（２０）。【選択図】図２
2015518795.tif 000002
【特許請求の範囲】
【請求項１】
タイヤ（１０）のためのビードワイヤ（２０、２０’）であって、
少なくとも１つのコア糸（Ｂ；Ｂ１、Ｂ２、Ｂ３）の複数の周方向巻線（Ｅ１、Ｅ２、Ｅ３）を含み、各コア糸（Ｂ；Ｂ１、Ｂ２、Ｂ３）が、有機コア母材に埋め込まれたコアマルチフィラメント織物繊維を含むコア（３０）と、
有機外側層母材に埋め込まれた外側層マルチフィラメント織物繊維を含む単一外側層糸（Ｅ）を含み、該外側層糸（Ｅ）が前記コア（３０）の回りに巻かれた外側層（Ｃ１）と、
を含むことを特徴とするビードワイヤ（２０、２０’）。
【請求項２】
前記コア（３０）は、単一コア糸（Ｂ）を含むことを特徴とする請求項１に記載のビードワイヤ（２０、２０’）。
【請求項３】
前記コア（３０）は、複数の別々のコア糸（Ｂ１、Ｂ２、Ｂ３）を含むことを特徴とする請求項１に記載のビードワイヤ（２０、２０’）。
【請求項４】
各コア糸（Ｂ；Ｂ１、Ｂ２、Ｂ３）及び／又は外側層糸（Ｅ）が作られる材料（Ｍａ）が、８００ＭＰａ以上であり、好ましくは、１０００ＭＰａ以上であり、より好ましくは、１２００ＭＰａ以上である２３℃で基準「ＩＳＯ  １４１２５」に従って測定された降伏強度（Ｒｅ）を有することを特徴とする請求項１から請求項３のいずれか１項に記載のビードワイヤ（２０、２０’）。
【請求項５】
各コア糸（Ｂ；Ｂ１、Ｂ２、Ｂ３）及び／又は外側層糸（Ｅ）が作られる材料が、１００ＧＰａ以下であり、好ましくは、７５ＧＰａ以下であり、より好ましくは、５０ＧＰａ以下である２３℃で前記基準「ＩＳＯ  １４１２５」に従って測定されたヤング率（Ｅ）を有することを特徴とする請求項１から請求項４のいずれか１項に記載のビードワイヤ（２０、２０’）。
【請求項６】
ビードワイヤ（２０、２０’）の質量に対する前記コア（３０）の寄与（Ｒｍ）対ビードワイヤ（２０、２０’）の破断時の力（Ｆｍ）に対する該コア（３０）の寄与（Ｒｆ）の比率（Ｒ）が、２以下であり、好ましくは、１．５以下であり、より好ましくは、１以下であることを特徴とする請求項１から請求項５のいずれか１項に記載のビードワイヤ（２０、２０’）。
【請求項７】
ビードワイヤ（２０、２０’）の質量に対する前記コア（３０）の寄与（Ｒｍ）対ビードワイヤ（２０、２０’）の破断時の力（Ｆｍ）に対する該コア（３０）の寄与（Ｒｆ）の比率（Ｒ）が、０．２５以上であり、好ましくは、０．４以上であり、より好ましくは、０．５以上であることを特徴とする請求項１から請求項６のいずれか１項に記載のビードワイヤ（２０、２０’）。
【請求項８】
ビードワイヤ（２０、２０’）の破断時の力（Ｆｍ）に対する前記コア（３０）の寄与（Ｒｆ）が、１５％以上であり、好ましくは、２０％以上であり、より好ましくは、２５％以上であることを特徴とする請求項１から請求項７のいずれか１項に記載のビードワイヤ（２０、２０’）。
【請求項９】
ビードワイヤ（２０、２０’）の破断時の力（Ｆｍ）に対する前記コア（３０）の寄与（Ｒｆ）が、７５％以下であることを特徴とする請求項１から請求項８のいずれか１項に記載のビードワイヤ（２０、２０’）。
【請求項１０】
ビードワイヤ（２０、２０’）の質量に対する前記コア（３０）の寄与（Ｒｍ）が、１５％以上であり、好ましくは、２０％以上であり、より好ましくは、２５％以上であることを特徴とする請求項１から請求項９のいずれか１項に記載のビードワイヤ（２０、２０’）。
【請求項１１】
ビードワイヤ（２０、２０’）の質量に対する前記コア（３０）の寄与（Ｒｍ）が、７５％以下であることを特徴とする請求項１から請求項１０のいずれか１項に記載のビードワイヤ（２０、２０’）。
【請求項１２】
前記コア（３０）によって定められたる円環体の直径（Ｄａ）対ビードワイヤ（２０、２０’）によって定められる該円環体の直径（Ｄｔ）の比率（Ｒｄ）が、０．３以上であり、好ましくは、０．４５以上であり、より好ましくは、０．５以上であることを特徴とする請求項１から請求項１１のいずれか１項に記載のビードワイヤ（２０、２０’）。
【請求項１３】
ビードワイヤ（２０、２０’）の破断時の力（Ｆｍ）が、包含的に１６００ｄａＮ〜２６００ｄａＮであり、好ましくは、包含的に１８００ｄａＮ〜２４００ｄａＮであり、より好ましくは、包含的に２０００ｄａＮ〜２２００ｄａＮであることを特徴とする請求項１から請求項１２のいずれか１項に記載のビードワイヤ（２０、２０’）。
【請求項１４】
各コア糸（Ｂ；Ｂ１、Ｂ２、Ｂ３）及び／又は各外側層糸（Ｅ）の直径が、０．５〜４ｍｍであることを特徴とする請求項１から請求項１３のいずれか１項に記載のビードワイヤ（２０、２０’）。
【請求項１５】
各コアマルチフィラメント織物繊維及び／又は外側層マルチフィラメント織物繊維の各基本フィラメントの直径が、２〜３０μｍであることを特徴とする請求項１から請求項１４のいずれか１項に記載のビードワイヤ（２０、２０’）。
【請求項１６】
各コアマルチフィラメント織物繊維及び／又は外側層マルチフィラメント織物繊維が、連続的であることを特徴とする請求項１から請求項１５のいずれか１項に記載のビードワイヤ（２０、２０’）。
【請求項１７】
各コアマルチフィラメント織物繊維及び／又は外側層マルチフィラメント織物繊維が、１０よりも多い基本フィラメント、好ましくは、１００よりも多い基本フィラメント、より好ましくは、１０００よりも多い基本フィラメントを含むことを特徴とする請求項１から請求項１６のいずれか１項に記載のビードワイヤ（２０、２０’）。
【請求項１８】
各コアマルチフィラメント織物繊維及び／又は外側層マルチフィラメント織物繊維が、ガラス繊維、炭素繊維、シリカ繊維、セラミック繊維、及びそのような繊維の混合物から構成される群から選択され、好ましくは、ガラス繊維、炭素繊維、及びそのような繊維の混合物から構成される群から選択され、より好ましくは、各コアマルチフィラメント織物繊維及び／又は外側層マルチフィラメント織物繊維は、ガラス繊維であることを特徴とする請求項１から請求項１７のいずれか１項に記載のビードワイヤ（２０、２０’）。
【請求項１９】
各有機コア母材及び／又は有機外側層母材が、熱硬化性タイプ、好ましくは、架橋されたもの、より好ましくは、ビニルエステルタイプのものであることを特徴とする請求項１から請求項１８のいずれか１項に記載のビードワイヤ（２０、２０’）。
【請求項２０】
請求項１から請求項１９のいずれか１項に記載の少なくとも１つのビードワイヤ（２０）、
を含むことを特徴とするタイヤ（１０、１０’）。
【請求項２１】
地上車両のためのものであることを特徴とする請求項２０に記載のタイヤ（１０、１０’）。
【発明の詳細な説明】
【技術分野】
【０００１】
本発明は、タイヤのためのビードワイヤに関する。それは、あらゆるタイプの車両のためのあらゆるタイプのタイヤに適用される。
【背景技術】
【０００２】
従来から、タイヤは、タイヤをリム上に装着させるように意図する２つの周方向ビードを含む。各ビードは、環状補強ビードワイヤを含む。
【０００３】
従来技術は、コアとコアの回りに巻かれた鋼線の層とを含むビードワイヤを含む地上車両のためのタイヤを開示している。コアは、単一フィラメントから構成される。単一フィラメントは、ほぼ円形のリングを形成するようにそれ自体の上に丸く曲げられ、かつその２つの端部が溶接される。
【０００４】
輸送及び貯蔵の段階中に、そのようなタイヤは、与えられた容積を占める。従って、与えられた輸送又は貯蔵容積に対して、この与えられた輸送又は貯蔵容積で輸送及び貯蔵することができるタイヤの数は、比較的制限されたままであり、それによって物流コスト及び従ってタイヤのコストを増加させる。
【発明の概要】
【発明が解決しようとする課題】
【０００５】
本発明の目標は、輸送及び貯蔵の段階中に占める空間がより少ないタイヤを提供することである。
【課題を解決するための手段】
【０００６】
この目的のために、本発明の１つの主題は、各々が有機コア母材に埋め込まれたコアマルチフィラメント織物繊維を含む少なくとも１つのコア糸の複数の周方向巻線を含むコアと、有機外側層母材に埋め込まれた外側層マルチフィラメント織物繊維を含み、コアの回りに巻かれた単一外側層糸を含む外側層とを含むタイヤのためのビードワイヤである。
【０００７】
コア及び外側層は、コアの複数の巻線によって強化された増大した弾性変形の機能を有する。具体的には、巻線の数を増加させることにより、かつビードワイヤの予め決められたサイズに対して、各巻線の断面及び従って各巻線の断面の剛性は低下し、コアの臨界曲げ曲率半径は減少する。
【０００８】
第１にコア及び外側層が作られる材料と第２に複数の巻線との組合せは、優れた弾性変形の機能を有するビードワイヤを得ることを可能にする。
【０００９】
すなわち、不可逆的塑性変形の危険性なしでタイヤを曲げることが可能である。すなわち、特に輸送及び貯蔵の段階中にタイヤが占める容積及び従って物流コストも制限される。
【００１０】
これに加えて、本発明によるビードワイヤは比較的軽い。具体的には、コア及び外側層が作られる材料の性質は、その機械的特性、特に破断時の力を保持しながら金属コア及び層を有するビードワイヤの質量と比較して５０から７０％だけ本発明によるビードワイヤの質量を低減することを可能にする。
【００１１】
周方向巻線は、ビードワイヤの主軸線の回りの巻線であると理解され、この巻線は、この軸線の回りを周方向に延びる。巻線は、実質的に平面の円を形成し、又はビードワイヤの軸線に垂直な平面の回りで振動することさえも可能である。
【００１２】
定義により、織物繊維は非金属である。マルチフィラメント織物繊維は、並んで配置されて実質的に一方向方式に配向された基本織物フィラメントを含む。基本フィラメントは、従って、時折重なるのは別として、互いに多かれ少なかれ平行である。
【００１３】
各織物繊維、特にコア織物繊維及び外側層織物繊維は、有機母材を補強する。そのような繊維は、例えば、ポリビニルアルコール繊維、芳香族ポリアミド（又は「アラミド」）繊維、ポリエステル繊維、芳香族ポリエステル繊維、ポリエチレン繊維、セルロース繊維、レーヨン繊維、ビスコース繊維、ポリフェニレンベンゾビスオキサゾール（又は「ＰＢＯ」）繊維、ポリエチレンナフテン酸塩（「ＰＥＮ」）繊維、ガラス繊維、炭素繊維、シリカ繊維、セラミック繊維、及びそのような繊維の混合物から構成される群から選択される。好ましくは、ガラス繊維、炭素繊維、及びそのような繊維の混合物から構成される群から選択された繊維を使用することになる。
【００１４】
好ましくは、コア繊維はガラス繊維である。好ましくは、外側層繊維は、ガラス繊維である。
【００１５】
有機母材は、重量で５０％よりも多く、好ましくは、７５％よりも多く、より好ましくは、９０％よりも多い有機材料を含むあらゆる母材であると理解される。有機母材は、その製造工程に由来する鉱物及び／又は金属を含有するが、意図的に鉱物及び／又は金属添加剤を追加することもできる。従って、有機母材は、例えば、不飽和ポリエステル、ポリエポキシド、フェノール誘導体又はアミノプラストに基づく例えば熱硬化性ポリマー母材、又は例えばシアネート、ポリ（ビスマレイミド）、ポリイミド、ポリアミドイミドに基づく熱安定性のポリマー母材、又は例えばポリプロピレン、ポリアミド、飽和ポリエステル、ポリオキシメチレン、ポルスルホン及びポリエーテルスルホン、ポリエーテルケトン及びポリエーテルエーテルケトン、ポリフェニレンスルフィド、ポリエーテルイミドに基づく熱可塑性ポリマー母材、又は例えばポリウレタン、シリコーン、又はゴムに基づく熱可塑性又は架橋エラストマー、又はこれらの材料の混合物から得られる有機母材とすることができる。
【００１６】
好ましくは、有機コア母材は、熱硬化性の好ましくは架橋された樹脂である。好ましくは、有機外側層母材は、熱硬化性の好ましくは架橋された樹脂である。それは、例えば、紫外可視光線、加速電子のビーム、又はＸ線のようなイオン化放射線による架橋性の例えば樹脂である。過酸化物によって架橋性の樹脂を含む組成物も選択することができ、その後の架橋は、次に、その工程で印加される熱により、例えば、マイクロ波の作用によって実施することができる。好ましくは、イオン化放射線によって硬化することができるタイプの組成物が使用され、最終重合化をイオン化処理、例えば、ＵＶ又はＵＶ可視タイプを使用して容易にトリガして制御することができる。架橋性樹脂として、ポリエステル樹脂（すなわち、不飽和ポリエステルに基づくもの）又はビニルエステル樹脂を使用することがより好ましい。より好ましくは、ビニルエステル樹脂を使用する。
【００１７】
一実施形態において、コア及び外側層が作られる材料は、多かれ少なかれ同一である。別の実施形態において、それらは異なっている。
【００１８】
一実施形態において、コア繊維及び外側層繊維は、多かれ少なかれ同一である。別の実施形態において、それらは異なっている。
【００１９】
一実施形態において、有機コア母材及び有機外側層母材は、多かれ少なかれ同一である。別の実施形態において、それらは異なっている。
【００２０】
一実施形態において、コアは単一コア糸を含み、かつ好ましくは単糸から構成される。
【００２１】
一変形において、コアは、この単糸の複数の巻線を含む。各巻線は、次に、コイルを形成する。
【００２２】
一実施形態において、コアは、複数の別々のコア糸を含む。各糸を巻いて１つ又はそれよりも多くのコイルを形成することができる。
【００２３】
一変形において、各糸はモノリシックである。用語「モノリシック」は、各糸に巨視的スケールで材料の不連続部又は接合部がないことを意味すると理解される。各糸はモノリシックであるので、コアは、端部が溶接された点に弱点がある従来技術のビードワイヤのコアよりも脆弱ではない。好ましくは、基本フィラメントは、円環体の容積全体を通して均質に分配される。
【００２４】
一変形において、糸は、よりあわせによって組み立てられる。この変形において、糸は、螺旋状に互いに巻かれ、これら自体の軸線の回りで捩りを受けない。
【００２５】
別の変形において、糸は、捩ることによって組み立てられる。この変形において、糸は螺旋状に互いに巻かれ、集合的捩り及びこれら自体の軸線の回りで個々の捩りの両方を受け、それによって糸の各々に対して捩り戻しトルクを発生させる。
【００２６】
更に別の変形において、コアは、互いに平行に並置された複数のモノリシック円環体を含む。
【００２７】
有利な態様において、各コア糸が作られる材料は、８００ＭＰａ以上であり、好ましくは、１０００ＭＰａ以上であり、より好ましくは、１２００ＭＰａ以上である２３℃で基準「ＩＳＯ  １４１２５」に従って測定された降伏強度を有する。
【００２８】
有利な態様において、外側層糸が作られる材料は、８００ＭＰａ以上であり、好ましくは、１０００ＭＰａ以上であり、より好ましくは、１２００ＭＰａ以上である２３℃で基準「ＩＳＯ  １４１２５」に従って測定された降伏強度を有する。
【００２９】
コア材料及び外側層材料の高降伏強度により、ビードワイヤの可撓性は改善され、輸送及び貯蔵の段階中のビードワイヤの可塑化の危険性は更に低下する。
【００３０】
有利な態様において、各コア糸が作られる材料は、１００ＧＰａ以下であり、好ましくは、７５ＧＰａ以下であり、より好ましくは、５０ＧＰａ以下である２３℃で基準「ＩＳＯ  １４１２５」に従って測定されたヤング率を有する。
【００３１】
有利な態様において、各外側層糸が作られる材料は、１００ＧＰａ以下であり、好ましくは、７５ＧＰａ以下であり、より好ましくは、５０ＧＰａ以下である２３℃で基準「ＩＳＯ  １４１２５」に従って測定されたヤング率を有する。
【００３２】
コア材料及び外側層材料の低ヤング率は、変形の観点から強いコア及び外側層を得ることを可能にする。
【００３３】
好ましくは、高降伏強度及び低ヤング率の組合せは、コア及び外側層に弾性領域における優れた変形機能を与える。
【００３４】
有利な態様において、ビードワイヤの質量に対するコアの寄与対ビードワイヤの破断時の力に対するコアの寄与の比率は、２以下であり、好ましくは、１．５以下であり、より好ましくは、１以下である。ビードワイヤの質量の増加は、従来技術のビードワイヤの質量の同じ増加と比較して破断時の力の比較的大きい増加を引き起こす。
【００３５】
破断時の力に対するコアの寄与は、コア単独の破断時の力対ビードワイヤの破断時の力の比率によって定義される。ビードワイヤの質量に対するコアの寄与は、コア単独の質量対ビードワイヤの質量の比率によって定義される。
【００３６】
破断時の力に対する寄与の比率を決定するために、ビードワイヤの又はコアの破断時の力（Ｎでの最大荷重）は、一般的に使用するあらゆる種類の方法によって測定することができる。例えば、ビードワイヤの直線試料に対して基準「ＩＳＯ  ６８９２，１９８４」による方法、又は以下に説明するビードワイヤ引張試験による方法を使用することもできる。
【００３７】
有利な態様において、ビードワイヤの質量に対するコアの寄与対ビードワイヤの破断時の力に対するコアの寄与の比率は、０．２５以上であり、好ましくは、０．４以上であり、より好ましくは、０．５以上である。従って、ビードワイヤは、コアと外側層の間の質量及び破断時の力への優れた寄与の分配を有する。
【００３８】
好ましくは、ビードワイヤの質量に対するコアの寄与対ビードワイヤの破断時の力に対するコアの寄与の比率は、範囲［０．２５；２］、［０．４；２］、［０．５；２］、［０．２５；１．５］、［０．４；１．５］、［０．５；１．５］、［０．２５；１］、［０．４；１］、及び［０．５；１］のうちの少なくとも１つにある。
【００３９】
より好ましくは、ビードワイヤの質量に対するコアの寄与対ビードワイヤの破断時の力に対するコアの寄与の比率は、１に等しい。
【００４０】
好ましくは、ビードワイヤの破断時の力に対するコアの寄与は、１５％以上であり、好ましくは、２０％以上であり、より好ましくは、２５％以上である。従って、ビードワイヤの破断時の力に対するビードワイヤのコアの寄与は、従来技術のビードワイヤの破断時の力に対する従来技術のビードワイヤのコアの寄与よりも大きい。一定の機械的特性において、ビードワイヤは、従ってより軽い。
【００４１】
任意的に、ビードワイヤの破断時の力に対するコアの寄与は、７５％以下である。破断時の力に対する寄与は、従って、コアと外側層の間に比較的良く分配されたままである。
【００４２】
好ましくは、ビードワイヤの質量に対するコアの寄与は、１５％以上であり、好ましくは、２０％以上であり、より好ましくは、２５％以上である。
【００４３】
任意的に、ビードワイヤの質量に対するコアの寄与は、７５％以下である。ビードワイヤの質量に対する寄与は、従って、コアと外側層の間に比較的良く分配されたままである。
【００４４】
有利な態様において、コアによって定められた円環体の直径対ビードワイヤによって定められた円環体の直径の比率は、０．３以上であり、好ましくは、０．４５以上であり、より好ましくは、０．５以上である。従って、比較的コンパクトなコアを含み、かつ優れた機械的特性、特に破断時の力を有するビードワイヤを得ることができる。
【００４５】
好ましくは、ビードワイヤの破断時の力は、包括的に１６００ｄａＮ〜２６００ｄａＮであり、好ましくは、包括的に１８００ｄａＮ〜２４００ｄａＮであり、より好ましくは、包括的に２０００ｄａＮ〜２２００ｄａＮである。
【００４６】
ビードワイヤの又はコアの破断時の力（Ｎでの最大荷重）は、好ましくは、１２個の半径方向に可動性の扇形を含む引張試験機械を用いてビードワイヤ引張試験と呼ばれる周方向引張試験を使用して２３℃で測定される。準静的な条件下に実施されるこの試験中に、試験すべきビードワイヤ又はコアは、扇形の回りに位置決めされる。扇形の同時及び漸次的移動は、増加した強度の半径方向の力をビードワイヤ又はコアに及ぼす効果を有する。扇形の移動の後に、ビードワイヤ又はコアにかかる力を測定する３つの力センサが続く。破断時の力は、ビードワイヤの要素が破断する時（ビードワイヤの試験の場合）又はコアが破断する時（コアの試験の場合）に決定される。取得周波数は、１００Ｈｚに等しい。保持される破断時の力の値は、３つのセンサによって測定された３つの値の平均値である。
【００４７】
ビードワイヤの好ましい特徴により、以下の通りである。
−各コア糸及び／又は外側層糸の直径は、０．５〜４ｍｍである。
−各コアマルチフィラメント織物繊維及び／又は外側層マルチフィラメント織物繊維の各基本フィラメントの直径は、２〜３０μｍである。
−各コアマルチフィラメント織物繊維及び／又は外側層マルチフィラメント織物繊維は連続的である。非連続的の反対の用語「連続的」は、繊維の予め決められた長さ、例えば、５ｃｍに対して、繊維の基本フィラメントの少なくとも８０％及び好ましくは少なくとも９０％が個々に連続的であることを意味すると理解される。
−各コアマルチフィラメント織物繊維及び／又は外側層マルチフィラメント織物繊維は、１０よりも多い基本フィラメント、好ましくは、１００よりも多い基本フィラメント、より好ましくは、１０００よりも多い基本フィラメントを含む。
【００４８】
１つの層を有するタイプのビードワイヤの一実施形態において、外側層糸は、コアと接触状態に巻かれる。
【００４９】
複数の層を有するタイプのビードワイヤの別の実施形態において、ビードワイヤは、コアの回りに巻かれた単糸を含む少なくとも１つの中間層を含み、この中間層は、コアと外側層の間に配置される。
【００５０】
任意的に、中間層糸は、コアと接触状態に巻かれる。
【００５１】
好ましくは、中間層糸は、有機中間層母材に埋め込まれた少なくとも１つの中間層マルチフィラメント織物繊維を含む。
【００５２】
使用される中間層マルチフィラメント織物繊維及び有機中間層母材は、コア繊維及び外側層繊維、並びに有機コア母材及び有機外側層母材を参照して説明するものから選択することができる。好ましくは、中間層マルチフィラメント織物繊維はガラス繊維であり、有機中間層母材は熱硬化性樹脂である。
【００５３】
一実施形態において、コア、外側層、及び中間層が作られる材料は、多かれ少なかれ同一である。別の実施形態において、少なくとも２つの材料は異なっている。
【００５４】
一実施形態において、コア繊維、外側層繊維、及び中間層繊維は、多かれ少なかれ同一である。別の実施形態において、それらは異なっている。
【００５５】
一実施形態において、有機コア母材、有機外側層母材、及び有機中間層母材は、多かれ少なかれ同一である。別の実施形態において、少なくとも２つは異なっている。
【００５６】
有利な態様において、それぞれ２３℃で基準「ＡＳＴＭ  Ｄ  ６３８」及び「ＡＳＴＭ  Ｄ  ７９０」に従って測定されたコア材料及び／又は外側層材料及び／又は中間層材料の伸展率及び曲げ率は、好ましくは、１５ＧＰａよりも大きく、より好ましくは、３０ＧＰａよりも大きく、特に包括的に３０〜５０ＧＰａである。好ましくは、２３℃で基準「ＡＳＴＭ  Ｄ  ６３８」に従って測定された有機コア母材及び／又は有機外側層母材及び／又は有機中間層母材の伸展率は、２．３ＧＰａ以上であり、好ましくは、２．５ＧＰａ以上であり、より好ましくは、３ＧＰａ以上である。
【００５７】
任意的に、コア材料及び／又は外側層材料及び／又は中間層材料は、少なくとも２％、好ましくは、３％に等しい圧縮時の弾性変形を有する。好ましくは、コア材料及び／又は外側層材料及び／又は中間層材料は、屈曲時に、伸展時のその破断応力よりも大きい圧縮時の破断応力を有する。
【００５８】
コア材料及び／又は外側層材料及び／又は中間層材料の機械的曲げ特性は、会社インストロンからのタイプ４４６６の引張試験機械の助けによって測定される。
【００５９】
圧縮特性は、ループ試験（Ｄ．Ｓｉｎｃｌａｉｒ，Ｊ．Ａｐｐ．Ｐｈｙｓ．２１，３８０（１９５０））と呼ばれる方法によってコア材料及び／又は外側層材料及び／又は中間層材料に対して測定される。この試験の本発明の使用では、ループが生成され、その破断点に漸次的にもたらされる。大きいサイズの断面の理由で容易に観察可能である破断の性質は、伸展時又は圧縮時のコア材料の破断を認識することを直ちに可能にする。
【００６０】
好ましくは、コア材料が破断するまで曲げ状態で負荷が掛けられたコア材料は、材料が伸展状態にある側で破断し、これは簡単な目視観察によって識別されることに注意されたい。
【００６１】
この場合にループの寸法が大きいことを考えると、ループに内接する円の半径を読むことはいつでも可能である。破断点の直前の内接する円の半径は、臨界曲率半径に対応する。それはＲａｃと表示されている。以下の式：ｅｃｒ＝ｒ／（Ｒａｃ＋ｒ）は、次に、臨界弾性変形を計算して決定することを可能にし、式中ｒは材料の半径に対応する。
【００６２】
圧縮時の破断応力は、以下の式：σｃ＝ｅｃｒ．Ｍｅを使用する計算によって得られ、式中Ｍｅは伸展率である。コア材料及び／又は外側層材料及び／又は中間層材料の場合に、ループは伸展時に一部破断し、従って、屈曲時には、圧縮時の破断応力が伸展時の破断応力よりも大きいという結論が引き出される。
【００６３】
３降伏法と呼ばれる方法による矩形バーの屈曲状態の破断も実施される。この方法は、基準「ＡＳＴＭ  Ｄ７９０」に対応する。この方法はまた、破断の性質が実際には伸展にあることを視覚的に検証することを可能にする。
【００６４】
有機コア母材及び／又は有機外側層母材及び／又は有機中間層母材のガラス遷移温度Ｔｇは、好ましくは、１３０℃よりも高く、より好ましくは、１４０℃よりも高い。ガラス遷移温度は、基準「ＡＳＴＭ  Ｄ  ３４１８」に従って測定される。
【００６５】
コア材料及び／又は外側層材料及び／又は中間層材料の繊維含有率は、有利な態様において、材料の全質量の包含的に３０％〜８０％である。好ましくは、繊維含有率は、コア材料及び／又は外側層材料及び／又は中間層材料の質量の包含的に５０％〜８０％である。パーセントで表す繊維の質量による含有率は、滴定から得られる繊維の１ｍの質量をコア材料及び／又は外側層材料及び／又は中間層材料の線密度で割って計算される。
【００６６】
有利な態様において、コア材料及び／又は外側層材料及び／又は中間層材料の密度は、２．２以下であり、好ましくは、２．０５以下であり、より好ましくは、１．６以下である。好ましくは、コア材料及び／又は外側層材料及び／又は中間層材料の密度は、包含的に１．４〜２．０５であり、その範囲において、材料は、質量と機械的特性、特に破断時の力との間の最良の妥協を有する。コア材料及び／又は外側層材料及び／又は中間層材料の密度は、会社メトラー・トレドからのタイプ「ＰＧ５０３  ＤｅｌｔａＲａｎｇｅ」の専門家用秤を使用して測定される。数センチメートルの試料が、空気中で連続的に計量されてメタノール中に浸漬され、装置のソフトウエアが、次に密度を決定し、その密度は、３つの測定値の平均値である。
【００６７】
本発明の更に別の主題は、上述したような少なくとも１つのビードワイヤを含むタイヤである。
【００６８】
好ましくは、タイヤは、地上車両のためのものである。地上車両は、航空機以外のあらゆる車両であると理解される。好ましくは、タイヤは、乗用車のためのものである。
【００６９】
変形として、タイヤは、航空機のためのものである。
【００７０】
本発明は、図面を参照して単に非限定的な例として与える以下の説明を読むとより良く理解されるであろう。
【図面の簡単な説明】
【００７１】
【図１】本発明によるタイヤの斜視図である。
【図２】本発明の第１の実施形態によるビードワイヤのビードワイヤ軸線（これは真っ直ぐで静止していると仮定する）に垂直な断面図である。
【図３】本発明の第２の実施形態によるビードワイヤのビードワイヤ軸線（これは真っ直ぐで静止していると仮定する）に垂直な断面図である。
【図４】従来技術のビードワイヤの図２及び図３のものに類似する図である。
【発明を実施するための形態】
【００７２】
図１は、全体参照番号１０によって表示される本発明によるタイヤを示している。この場合に、タイヤ１０は、地上車両、この場合には乗用車に適合することを意図し、２０５／５５  Ｒ１６の寸法を有する。変形として、タイヤ１０は、航空機のためのタイヤである。
【００７３】
タイヤ１０は、クラウン補強体１４、２つの側壁１６、及び２つのビード１８によって補強されたクラウン１２を有し、これらのビード１８の各々は、環状ビードワイヤ２０で補強される。クラウン１２は、この概略図には示していないトレッドが上に載っている。カーカス補強体２２は、各ビード１８において２つのビードワイヤ２０の回りに巻かれ、かつここでは車輪リム２６上に装着されて示されているタイヤ２０の外側に向けて配置されたターンアップ２４を含む。カーカス補強体２２は、コードで補強された少なくとも１つのプライから構成される。補強体２２は、ラジアルタイプのものである。
【００７４】
各ビードワイヤ２０は、軸線回りのドーナツ形の全体的形状を有し、ほぼ円形の断面を有する。変形として、ビードワイヤ２０は、多角形、例えば、正方形、矩形、又は六角形の断面、又は楕円形又は長円計の断面さえも有する。
【００７５】
図２は、本発明の第１の実施形態によるビードワイヤ２０を示している。
【００７６】
ビードワイヤ２０は、コア３０及び外側層Ｃ１を含む。ビードワイヤ２０によって定められた円環体の直径Ｄｔは、６．３ｍｍに等しい。
【００７７】
コア３０は、少なくとも１つのコア糸Ｂの複数の周方向巻線Ｅ１、Ｅ２、Ｅ３を含む。この場合に、コア３０は、単一コア糸Ｂの３つの周方向巻線Ｅ１、Ｅ２、Ｅ３を含む。この場合に、各周方向巻線Ｅ１、Ｅ２、Ｅ３は、その軸線がビードワイヤ２０の軸線と共通するコアを有する。従って、各巻線Ｅ１、Ｅ２、Ｅ３は、ビードワイヤの軸線に垂直の平面への投影において円形の全体の形状を有する。
【００７８】
いくつかの巻数にわたる糸Ｂの横巻線は、コア３０が実質的に多角形、この場合には三角形の断面を有するように実施される。糸Ｂの直径は、０．５〜４ｍｍである。コア３０によって定められ、そこでコア３０が内接する円環体の直径Ｄａは、３．２８ｍｍに等しい。
【００７９】
糸Ｂは、有機コア母材に埋め込まれたコアマルチフィラメント織物繊維を含むコア材料Ｍａで作られる。コアマルチフィラメント織物繊維はガラス繊維であり、有機コア母材は熱硬化性樹脂である。マルチフィラメント織物繊維は連続的である。変形として、織物繊維は非連続的である。
【００８０】
外側層Ｃ１は、コア３０の回りに螺旋状にかつコア３０と接触状態に巻かれた単一外側層糸Ｅを含む。単糸Ｅは、１．５２ｍｍに等しい直径Ｄｆを有する。単糸Ｅは、有機外側層母材に埋め込まれた外側層マルチフィラメント織物繊維を含む外側層材料Ｍｃで作られる。外側層マルチフィラメント織物繊維はガラス繊維であり、有機外側層母材は、熱硬化性樹脂である。
【００８１】
この場合に、コア材料Ｍａ及び外側層材料Ｍｃは、多かれ少なかれ同一である。変形として、コア材料Ｍａ及び外側層材料Ｍｃは異なっている。
【００８２】
ガラス繊維は、時折重なるのは別として、並んで及び従って多かれ少なかれ互いに平行に配置された１０よりも多い基本ガラスフィラメント、好ましくは、１００よりも多いより好ましくは、１０００よりも多い基本フィラメントを含む。織物繊維の各基本フィラメントの直径は、２〜３０μｍである。
【００８３】
使用される１つのガラス繊維又は複数のガラス繊維は、「Ｅ」又は「Ｒ」タイプのものとすることができる。
【００８４】
コア及び外側層の熱硬化性樹脂は、ビニルエステルタイプのものである。その定義を以下に限定するものではないが、ビニルエステル樹脂は、好ましくは、エポキシビニルエステルタイプのものである。より好ましくは、少なくとも部分的に、例えば、欧州特許出願第１，０７４，３６９号及び第１，１７４，２５０号に説明するように、ノボラック（フェノール樹脂としても公知）及び／又はビスフェノール（すなわち、このタイプの構造の上に接合される）、又は好ましくはノボラック、ビスフェノール、又はノボラック及びビスフェノールに基づくビニルエステル樹脂に基づくビニルエステル樹脂、特にエポキシタイプが使用される。ノボラック及びビスフェノールタイプのエポキシビニルエステル樹脂は、優れた結果を示しており、例として、カンパニーＤＳＭからのビニルエステル樹脂「ＡＴＬＡＣ  ５９０」又は「ＡＴＬＡＣ  Ｅ−Ｎｏｖａ  ＦＷ  ２０４５」（両方ともスチレンで希釈される）が特に言及されている。そのようなエポキシビニルエステル樹脂は、ライヒホルド、クレイ・バレー、ＵＣＢのような他の製造業者からも入手可能である。
【００８５】
コア糸Ｂ及び外側層糸Ｅはモノリシックであり、例えば、米国特許第３，７３０，６７８号明細書に説明するような各繊維の含浸により、又は各繊維が予め配置された金型への有機母材の注入により、又は欧州特許第１，１６７，０８０号明細書に説明するように製造される。
【００８６】
外側層Ｃ１の糸Ｅは、層Ｃ１が飽和されるように、すなわち、隣接する巻線の間に追加の巻線を挿入できるだけの十分な余裕がないように、いくつかの巻回にわたって、この場合に１０個の巻回にわたってコア３０の回りに螺旋状に巻かれる。糸Ｅは、ビードワイヤ２０の力学的平衡の位置でコア３０の３つの巻線の間に存在する間隔のために１０巻回にわたって巻かれる。糸Ｅの２つの端部は、スリーブを使用して接続される。
【００８７】
図３は、本発明の第２の実施形態によるビードワイヤ２０’を示している。上述の図に示す要素に類似する要素は、同一の参照番号によって表示されている。
【００８８】
第１の実施形態によるビードワイヤ２０と比べて、コア３０は、複数の別々の糸Ｂ１、Ｂ２、Ｂ３を含む。この場合に、コア３０は、互いに平行に並置された複数のモノリシック円環体を含み、各円環体は、糸Ｂ１、Ｂ２、Ｂ３を形成する。各糸Ｂ１、Ｂ２、Ｂ３の軸線は、ビードワイヤ２０’の軸線と共通している。糸は、コア３０が実質的に多角形、この場合には三角形の断面を有するように並んでいる。コア３０によって定められ、そこでコア３０が内接する円環体の直径Ｄａは、３．６０ｍｍに等しい。
【００８９】
コア糸Ｂ１、Ｂ２、Ｂ３の全ては、同じコア材料で作られる。例えば、コア糸Ｂ１、Ｂ２、Ｂ３は、糸Ｂの材料Ｍａで作られる。変形として、コア糸Ｂ１、Ｂ２、Ｂ３は、少なくとも２つの異なるコア材料で作られる。各糸Ｂ１、Ｂ２、Ｂ３の直径は、０．５〜４ｍｍである。
【００９０】
図１に示すタイヤ１０は、第１の実施形態による２つのビードワイヤ２０を含む。第２の実施形態（図示せず）による類似のタイヤ１０’は、第２の実施形態による２つのビードワイヤ２０’を含む。
【００９１】
図４は、全体参照番号１００によって表示される従来技術のビードワイヤを示している。
【００９２】
本発明によるビードワイヤと比べて、ビードワイヤ１００は、０．１％に等しい炭素含有率を有する鋼で作られたワイヤから構成される金属コア１０２を含む。コア１０２によって定められた円環体の直径Ｄａは、２．１５ｍｍに等しい。ビードワイヤ１００は、コアの回りに巻かれたワイヤ１０６を含む外側層１０４を含む。外側層１０４のワイヤ１０６は、１．３０ｍｍに等しい直径Ｄｆを有し、かつ０．７％に等しい炭素含有率を有する鋼で作られる。ビードワイヤ１００によって定められた円環体の直径Ｄｔは、４．８ｍｍに等しい。
【００９３】
比較測定
第１及び第２の実施形態によるビードワイヤ２０、２０’と従来技術のビードワイヤ１００を比較した。第１及び第２の実施形態によるタイヤ１０、１０’及び２つの従来技術のビードワイヤ１００を含む従来技術のタイヤも比較した。
【００９４】
実施された測定から得られる特性は、以下の表１に要約されている。
【表１】
2015518795.tif 000003
【００９５】
各ビードワイヤ２０、２０’は、６４％だけ従来技術のビードワイヤ１００の質量を低減し、不可逆的塑性変形のあらゆる危険性を回避しながら、優れた機械的特性、特に破断時の力を維持することを可能にする。
【００９６】
更に、各タイヤ１０、１０’は、従来技術のタイヤと同一の破裂強度を有する。
【００９７】
各ビードワイヤ２０、２０’の破断時の力Ｆｍは、包含的に１６００ｄａＮ〜２６００ｄａＮであり、好ましくは、包含的に１８００ｄａＮ〜２４００ｄａＮであり、より好ましくは、包含的に２０００ｄａＮ〜２２００ｄａＮである。従って、従来技術のビードワイヤ１００の質量よりも遥かに小さい質量により、各ビードワイヤ２０、２０’は、ビードワイヤ１００の破断時の力よりも大きい破断時の力を有する。
【００９８】
コア３０によって定められた円環体の直径Ｄａ対各ビードワイヤ２０、２０によって定められた円環体の直径Ｄｔの比率Ｒｄは、０．３以上であり、好ましくは、０．４５以上であり、より好ましくは、０．５以上である。
【００９９】
ビードワイヤ２０の質量に対するコア３０の寄与Ｒｍは、１０％以上であり、好ましくは、１５％以上であり、より好ましくは、２０％よりも以上である。この寄与Ｒｍは、ビードワイヤ２０、２０’に対して７５％以下である。
【０１００】
ビードワイヤ２０の破断時の力Ｆｍに対するコア３０の寄与Ｒｆは、１５％以上であり、好ましくは、２０％以上であり、より好ましくは、２５％以上である。この寄与Ｒｆは、各ビードワイヤ２０、２０’に対して７５％以下である。
【０１０１】
ビードワイヤの質量に対するコアの等しい寄与において、各ビードワイヤ２０、２０’のコアは、ビードワイヤの破断時の力に対してより大きく寄与し、すなわち、ビードワイヤ１００の寄与の２倍よりも大きく寄与する。
【０１０２】
寄与Ｒｍ対寄与Ｒｆの比率Ｒは、２以下であり、好ましくは、１．５以下であり、より好ましくは、１以下である。この比率Ｒは、０．２５以上であり、好ましくは、０．４以上であり、より好ましくは、０．５以上である。有利な態様において、比率Ｒは１に等しい。
【０１０３】
各ビードワイヤ２０、２０’のコア材料Ｍａ及び層材料Ｍｃは、８００ＭＰａ以上であり、好ましくは、１０００ＭＰａ以上であり、より好ましくは、１２００ＭＰａ以上である２３℃で基準「ＩＳＯ  １４１２５」に従って測定された降伏強度Ｒｅを有する。
【０１０４】
各ビードワイヤ２０、２０’のコア材料Ｍａ及び層材料Ｍｃは、１００ＧＰａ以下であり、好ましくは、７５ＧＰａ以下であり、より好ましくは、５０ＧＰａ以下である２３℃で基準「ＩＳＯ  １４１２５」に従って測定されたヤング率Ｅを有する。
【０１０５】
本発明は、上述の実施形態に限定されない。
【０１０６】
具体的には、本発明によるビードワイヤは、あらゆるタイプのタイヤ上に装着することができる。例えば、ビードワイヤは、バン、大型車両、すなわち、地下鉄車両、バス、道路輸送車両（ローリー、トラクタ、トレーラ）、オフロード車両、航空機、農業又は建設プラント機械、及び他の輸送又は荷役車両から選択された産業車両のためのタイヤを意図すると考えられる。
【０１０７】
複数の層を有するタイプのビードワイヤの変形（図示せず）において、ビードワイヤは、コアの回りに螺旋状に巻かれた単糸を含む少なくとも１つの中間層を含み、この中間層は、コアと外側層の間に配置される。単一中間層糸は、コアに接触して螺旋状に巻かれる。この変形において、単一中間層糸は、有機中間層母材に埋め込まれた中間層マルチフィラメント織物繊維を含む中間層材料で作られる。
【０１０８】
使用される中間層マルチフィラメント織物繊維及び有機中間層母材は、コア繊維及び外側層繊維、並びに有機コア母材及び有機外側層母材を参照して説明するものから選択することができる。好ましくは、中間層マルチフィラメント織物繊維はガラス繊維であり、有機中間層母材は熱硬化性樹脂である。
【０１０９】
一実施形態において、コアは、ケーブリング又は捩りによって組み立てられた複数の別々の糸の複数の巻線を含む。
【０１１０】
更に、異なる実施形態の特性は、これらが互いに互換性がある限りあらゆる方法で互いに組み合わせることができる。
【０１１１】
少なくとも１つのコア糸の複数の周方向巻線を含むコアと、ビードワイヤが、各コア糸が有機コア母材に埋め込まれたコアマルチフィラメント織物繊維を含む少なくとも１つのコア糸の複数の周方向巻線を含むコア及び有機外側層母材に埋め込まれた外側層マルチフィラメント織物繊維を含む単一外側層糸を含んで外側層糸がコアの回りに巻かれた外側層を含むという事実とは無関係に、コアの回りに巻かれた単一外側層糸を含み、各コア糸及び外側層糸が、８００ＭＰａ以上であり、好ましくは、１０００ＭＰａ以上であり、より好ましくは、１２００ＭＰａ以上である２３℃で基準「ＩＳＯ  １４１２５」に従って測定された降伏強度を有する外側層とを含むタイヤのためのビードワイヤを使用することが可能であることに注意されたい。
【符号の説明】
【０１１２】
２０  ビードワイヤ
３０、３２  コア
Ｂ、Ｅ  糸
Ｃ１  層
Ｅ１、Ｅ２、Ｅ３  巻線
【図１】
2015518795.tif 000004
【図２】
2015518795.tif 000005
【図３】
2015518795.tif 000006
【図４】
2015518795.tif 000007
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
タイヤ（１０）のためのビードワイヤ（２０、２０’）であって、
少なくとも１つのコア糸（Ｂ；Ｂ１、Ｂ２、Ｂ３）の複数の周方向巻線（Ｅ１、Ｅ２、Ｅ３）を含むコア（３０）であって、各コア糸（Ｂ；Ｂ１、Ｂ２、Ｂ３）が、有機コア母材に埋め込まれたコアマルチフィラメント織物繊維を含むコア（３０）と、
有機外側層母材に埋め込まれた外側層マルチフィラメント織物繊維を含む単一外側層糸（Ｅ）を含む外側層（Ｃ１）であって、該外側層糸（Ｅ）が前記コア（３０）の回りに巻かれた外側層（Ｃ１）と、
を含む、ビードワイヤ（２０、２０’）。
【請求項２】
前記コア（３０）は、単一コア糸（Ｂ）を含む、請求項１に記載のビードワイヤ（２０、２０’）。
【請求項３】
前記コア（３０）は、複数の別々のコア糸（Ｂ１、Ｂ２、Ｂ３）を含む、請求項１に記載のビードワイヤ（２０、２０’）。
【請求項４】
各コア糸（Ｂ；Ｂ１、Ｂ２、Ｂ３）及び／又は外側層糸（Ｅ）が作られる材料（Ｍａ）が、８００ＭＰａ以上である２３℃で基準「ＩＳＯ  １４１２５」に従って測定された降伏強度（Ｒｅ）を有する、請求項１〜３のいずれか１項に記載のビードワイヤ（２０、２０’）。
【請求項５】
各コア糸（Ｂ；Ｂ１、Ｂ２、Ｂ３）及び／又は外側層糸（Ｅ）が作られる材料が、１００ＧＰａ以下である２３℃で前記基準「ＩＳＯ  １４１２５」に従って測定されたヤング率（Ｅ）を有する、請求項１〜４のいずれか１項に記載のビードワイヤ（２０、２０’）。
【請求項６】
ビードワイヤ（２０、２０’）の質量に対する前記コア（３０）の寄与（Ｒｍ）対ビードワイヤ（２０、２０’）の破断時の力（Ｆｍ）に対する該コア（３０）の寄与（Ｒｆ）の比率（Ｒ）が、２以下である請求項１〜５のいずれか１項に記載のビードワイヤ（２０、２０’）。
【請求項７】
ビードワイヤ（２０、２０’）の質量に対する前記コア（３０）の寄与（Ｒｍ）対ビードワイヤ（２０、２０’）の破断時の力（Ｆｍ）に対する該コア（３０）の寄与（Ｒｆ）の比率（Ｒ）が、０．２５以上である請求項１〜６のいずれか１項に記載のビードワイヤ（２０、２０’）。
【請求項８】
ビードワイヤ（２０、２０’）の破断時の力（Ｆｍ）に対する前記コア（３０）の寄与（Ｒｆ）が、１５％以上である請求項１〜７のいずれか１項に記載のビードワイヤ（２０、２０’）。
【請求項９】
ビードワイヤ（２０、２０’）の質量に対する前記コア（３０）の寄与（Ｒｍ）が、１５％以上である請求項１〜８のいずれか１項に記載のビードワイヤ（２０、２０’）。
【請求項１０】
請求項１〜９のいずれか１項に記載の少なくとも１つのビードワイヤ（２０）、
を含む、タイヤ（１０、１０’）。
【国際調査報告】
2015518795.tif 000008
2015518795.tif 000009
2015518795.tif 000010
2015518795.tif 000011